(57)【要約】【課題】不燃断熱性パネルにおいて、建築基準法に基づく不燃性及び断熱性を容易に確保することができ、軽量で施工し易く、かつ強度を有しており取扱いが容易で、安価なこと。【解決手段】本実施の形態１にかかる不燃断熱性パネル１は、板状のフォーム材としてのスチレンフォーム板３の表面及び裏面を、薄い鋼板としての亜鉛メッキ鋼板２で挟んだ構成を有している。更に詳しくは、スチレンフォーム板３の表面及び裏面の全面に加熱発泡性の無機バインダー４を塗布して乾燥し、その上から接着剤によって薄い亜鉛メッキ鋼板２を貼り付けたものである。亜鉛メッキ鋼板２の厚さは０．８ｍｍ、スチレンフォーム板３の厚さは約５０ｍｍである。こうして作製した不燃断熱性パネル１の不燃性について、ＩＳＯ−５６６０に基づいて、燃焼実験を行った結果、不燃断熱性パネル１の総発熱量は２０分間で８．０ＭＪ／ｍ2 未満であり、不燃性の基準を満たしていた。【選択図】図１
2008095289.tif 000002
【特許請求の範囲】
【請求項１】
板状のフォーム材の両面を薄い鋼板で挟んでなる不燃断熱性パネルであって、
前記板状のフォーム材の両面の全面に加熱発泡性の無機バインダーを塗布して乾燥した後に、その上から前記薄い鋼板を全面に接着してなることを特徴とする不燃断熱性パネル。
【請求項２】
板状のフォーム材の両面を薄い鋼板で挟んでなる不燃断熱性パネルであって、
前記板状のフォーム材の両面の全面に不燃紙及び／または薄い不燃ボードを貼り付けて、その上から前記薄い鋼板を全面に接着してなることを特徴とする不燃断熱性パネル。
【請求項３】
板状のフォーム材の両面を薄い鋼板で挟んでなる不燃断熱性パネルであって、
前記板状のフォーム材の両面の全面に不燃紙及び／または薄い不燃ボードを貼り付けてその上から加熱発泡性の無機バインダーを塗布して乾燥した後に、または前記板状のフォーム材の両面の全面に加熱発泡性の無機バインダーを塗布して乾燥した後にその上から不燃紙及び／または薄い不燃ボードを貼り付けて、更にその上から前記薄い鋼板を全面に接着してなることを特徴とする不燃断熱性パネル。
【請求項４】
前記薄い不燃ボードの厚さは０．８ｍｍ〜１．２ｍｍの範囲内であることを特徴とする請求項２または請求項３に記載の不燃断熱性パネル。
【請求項５】
前記加熱発泡性の無機バインダーの塗布厚さは前記加熱発泡性の無機バインダーの固形分で５０ｇ／ｍ2 〜２００ｇ／ｍ2の範囲内であることを特徴とする請求項１，請求項３または請求項４に記載の不燃断熱性パネル。
【請求項６】
前記加熱発泡性の無機バインダーはアルカリケイ酸塩水溶液にマイカ、バーミキュライト、セピオライト、水酸化アルミニウム、水酸化マグネシウム、のいずれかを混合してなることを特徴とする請求項１，請求項３乃至請求項５のいずれか１つに記載の不燃断熱性パネル。
【請求項７】
前記不燃紙または前記薄い不燃ボードの厚さは１００ｇ／ｍ2 〜１０００ｇ／ｍ2の範囲内であることを特徴とする請求項２乃至請求項６のいずれか１つに記載の不燃断熱性パネル。
【請求項８】
前記薄い鋼板の厚さは０．４ｍｍ〜０．８ｍｍの範囲内であることを特徴とする請求項１乃至請求項７のいずれか１つに記載の不燃断熱性パネル。
【請求項９】
前記フォーム材はウレタンフォーム、スチレンフォーム、発泡スチロールのいずれかであることを特徴とする請求項１乃至請求項８のいずれか１つに記載の不燃断熱性パネル。
【発明の詳細な説明】
【技術分野】
【０００１】
本発明は、強度と不燃性と断熱性と軽量性とを併せ持ち、間仕切り板を始めとする建築材料等の用途に広く用いることのできる不燃断熱性パネルに関するものである。
【背景技術】
【０００２】
建築物における間仕切り板を始めとする建築材料においては、防火基準の強化や消費者の防災意識の向上によって、火災防止の観点から防炎性、難燃性、不燃性が要望されている。また、居住空間としての快適性を確保する必要性から断熱性が要求され、施工の容易さ・取扱い易さの観点から、強度及び軽量性が要望されている。しかしながら、不燃性と断熱性を兼ね備えた単一の材料は現時点では開発されておらず、不燃性と断熱性を両立させるのは困難とされてきた。
【０００３】
そこで、特許文献１に記載された発明においては、フェノール樹脂発泡体からなる板状の芯材の表面に厚さ０．００６ｍｍ〜０．３ｍｍのアルミ箔をエポキシ樹脂系の接着剤によって貼り付けてなる断熱不燃パネルを提案している。フェノール樹脂発泡体は有機物であるから可燃性であり、厚さ０．３ｍｍ以下のアルミ箔も不燃性ではないが、両者を合わせることによってＩＳＯ−５６６０に基づく発熱試験において、加熱開始後２０分間の総発熱量は８ＭＪ／ｍ2 以下であり裏面まで貫通する亀裂・穴の発生がなく、不燃性であることが認められた。更に、熱伝導率λが０．０２ｋｃａｌ／ｍ・ｈ・℃以下であり、優れた断熱性を有することが認められた。
【０００４】
また、特許文献２に記載された発明においては、可燃性のポリスチレンフォーム樹脂からなる断熱材の両面を不燃性の炭酸カルシウム系発泡体からなる断熱材で挟んで、更にそれらの外側両面に金属板を接着した複合パネルについて提案している。この複合パネルは、不燃性の炭酸カルシウム系発泡体と金属板によってＩＳＯ−５６６０に基づく発熱試験において不燃性を確保することができ、更にポリスチレンフォーム樹脂からなる断熱材の厚さを適切に設定することによって、断熱性をコントロールすることができ、両側の温度差の大きい冷凍冷蔵庫等にも使用できるとしている。
【特許文献１】特開２００２−３３９４７２号公報
【特許文献２】特開２００３−２９１２５２号公報
【発明の開示】
【発明が解決しようとする課題】
【０００５】
しかしながら、上記特許文献１に記載された断熱不燃パネルは、発泡体（フォーム材）の中でも特に耐熱性の高いフェノール樹脂発泡体を用いているため、表面に薄いアルミ箔を貼り付けるだけで不燃性が得られるが、フォーム材の中でも高価なフェノール樹脂発泡体を用いることによって、それだけコスト高になってしまう。しかも、フォーム材に薄いアルミ箔を貼り付けただけの構造では非常に強度が小さく、建材等の実用的用途、例えばクリーンルーム用パネルのような５ｍに達する長尺のパネル等には、強度が小さ過ぎてそのままでは適用できないという問題点があった。
【０００６】
また、上記特許文献２に記載された複合パネルにおいては不燃性の炭酸カルシウム系発泡体からなる断熱材を用いているため、重量が増して施工がし難くなるとともに高価になり、また炭酸カルシウム系発泡体は可撓性がないため撓み力が掛かるとヒビが入ってしまうという問題点があった。
【０００７】
そこで、本発明は、建築基準法に基づく不燃性及び断熱性を容易に確保することができ、軽量で施工し易く、かつ強度を有しており取扱いが容易で安価な不燃断熱性パネルを提供することを課題とするものである。
【課題を解決するための手段】
【０００８】
請求項１の発明にかかる不燃断熱性パネルは、板状のフォーム材の両面を薄い鋼板で挟んでなる不燃断熱性パネルであって、前記板状のフォーム材の両面の全面に加熱発泡性の無機バインダーを塗布して乾燥した後に、その上から前記薄い鋼板を全面に接着してなるものである。
【０００９】
ここで、「鋼板」としては、亜鉛メッキ鋼板、ステンレス鋼板、等の各種鋼板を使用することができ、外面に樹脂塗装が施されていることが好ましい。また、「フォーム材」としては、フェノールフォーム、スチレンフォーム（発泡スチロール）、ウレタンフォーム、イソシアヌレートフォームを始めとする各種の有機合成樹脂発泡体を用いることができる。更に、「加熱発泡性の無機バインダー」としては具体的には、アルカリケイ酸塩水溶液にマイカ、バーミキュライト、セピオライト、等を混合してなるもの等を用いることができる。
【００１０】
請求項２の発明にかかる不燃断熱性パネルは、板状のフォーム材の両面を薄い鋼板で挟んでなる不燃断熱性パネルであって、前記板状のフォーム材の両面の全面に不燃紙及び／または薄い不燃ボードを貼り付けて、その上から前記薄い鋼板を全面に接着してなるものである。
【００１１】
ここで、「不燃紙」とは、ノンアスベストの天然鉱物である含水ケイ酸マグネシウムを主成分とする無機質原紙であり、具体的には含水ケイ酸マグネシウム８５重量％〜９０重量％、パルプ５重量％〜１０重量％、ガラス繊維５重量％、及び微量の有機バインダーから構成され、不燃性かつ防炎性でガスバーナーの炎にかざしても炎が貫通することなく形状を維持するものであり、防炎１級の認定を受けているものである。また、「不燃紙」としては、水酸化アルミニウムを主成分としてなる不燃紙を用いることもできる。
【００１２】
また、「不燃ボード」とは、ノンアスベストの天然鉱物である含水ケイ酸マグネシウムを主成分とする無機質ボードであり、具体的には含水ケイ酸マグネシウム８５重量％〜９０重量％、パルプ５重量％〜１０重量％、ガラス繊維５重量％、及び微量の有機バインダーから構成され、不燃性かつ防炎性で、厚さが１ｍｍの場合でもガスバーナーの炎にかざしても炎が貫通することなく形状を維持するものであり、防炎１級の認定を受けているものである。
【００１３】
請求項３の発明にかかる不燃断熱性パネルは、板状のフォーム材の両面を薄い鋼板で挟んでなる不燃断熱性パネルであって、前記板状のフォーム材の両面の全面に不燃紙及び／または薄い不燃ボードを貼り付けてその上から加熱発泡性の無機バインダーを塗布して乾燥した後に、または前記板状のフォーム材の両面の全面に加熱発泡性の無機バインダーを塗布して乾燥した後にその上から不燃紙及び／または薄い不燃ボードを貼り付けて、更にその上から前記薄い鋼板を全面に接着してなるものである。
【００１４】
請求項４の発明にかかる不燃断熱性パネルは、請求項２または請求項３の構成において、前記薄い不燃ボードの厚さは０．８ｍｍ〜１．２ｍｍの範囲内であるものである。
【００１５】
請求項５の発明にかかる不燃断熱性パネルは、請求項１，請求項３または請求項４の構成において、前記加熱発泡性の無機バインダーの塗布厚さは前記加熱発泡性の無機バインダーの固形分で５０ｇ／ｍ2 〜２００ｇ／ｍ2の範囲内であるものである。
【００１６】
請求項６の発明にかかる不燃断熱性パネルは、請求項１，請求項３乃至請求項５のいずれか１つの構成において、前記加熱発泡性の無機バインダーはアルカリケイ酸塩水溶液にマイカ、バーミキュライト、セピオライト、水酸化アルミニウム、水酸化マグネシウム、のいずれかを混合してなるものである。
【００１７】
請求項７の発明にかかる不燃断熱性パネルは、請求項２乃至請求項６のいずれか１つの構成において、前記不燃紙または前記薄い不燃ボードの厚さは１００ｇ／ｍ2 〜１０００ｇ／ｍ2の範囲内であるものである。
【００１８】
請求項８の発明にかかる不燃断熱性パネルは、請求項１乃至請求項７のいずれか１つの構成において、前記薄い鋼板の厚さは０．４ｍｍ〜０．８ｍｍの範囲内であるものである。
【００１９】
請求項９の発明にかかる不燃断熱性パネルは、請求項１乃至請求項８のいずれか１つの構成において、前記フォーム材はウレタンフォーム、スチレンフォーム、発泡スチロールのいずれかであるものである。
【発明の効果】
【００２０】
請求項１の発明にかかる不燃断熱性パネルは、板状のフォーム材の両面を薄い鋼板で挟んでなる不燃断熱性パネルであって、板状のフォーム材の両面の全面に加熱発泡性の無機バインダーを塗布して乾燥した後に、その上から薄い鋼板を全面に接着してなる。
【００２１】
ここで、「鋼板」としては、亜鉛メッキ鋼板、ステンレス鋼板、等の各種鋼板を使用することができ、外面に樹脂塗装が施されていることが好ましい。また、「フォーム材」としては、フェノールフォーム、スチレンフォーム（発泡スチロール）、ウレタンフォーム、イソシアヌレートフォームを始めとする各種の有機合成樹脂発泡体を用いることができる。更に、「加熱発泡性の無機バインダー」としては具体的には、アルカリケイ酸塩水溶液にマイカ、バーミキュライト、セピオライト、等を混合してなるもの等を用いることができる。
【００２２】
かかる構造の不燃断熱性パネルは、外部から炎等によって加熱されると、鋼板とフォーム材の間の加熱発泡性の無機バインダーが発泡して断熱性の発泡層が形成され、熱が鋼板の裏面からフォーム材に伝達されるのを遅らせるため、内部のフォーム材の燃焼が遅らせられ抑えられて、ＩＳＯ−５６６０に基づく発熱試験において不燃性を確保することができる。
【００２３】
また、フェノールフォーム、スチレンフォーム（発泡スチロール）、ウレタンフォーム、イソシアヌレートフォーム等のフォーム材は断熱性に優れているので、不燃断熱性パネル全体として十分な断熱性を確保することができる。更に、薄い鋼板と軽いフォーム材の間に無機バインダーを挟んだだけの構造であるため、製造が容易であり軽量である。なおかつ、薄い鋼板で表裏が覆われているため十分な強度を有しており、長尺物でも大きく撓んだり折れ曲がったりすることがない。
【００２４】
このようにして、建築基準法に基づく不燃性及び断熱性を容易に確保することができ、軽量で施工し易く、かつ強度を有しており取扱いが容易で安価な不燃断熱性パネルとなる。
【００２５】
請求項２の発明にかかる不燃断熱性パネルは、板状のフォーム材の両面を薄い鋼板で挟んでなる不燃断熱性パネルであって、板状のフォーム材の両面の全面に不燃紙及び／または薄い不燃ボードを貼り付けて、その上から薄い鋼板を全面に接着してなる。
【００２６】
ここで、「不燃紙」とは、含水ケイ酸マグネシウムを主成分とする無機質原紙であり、具体的には含水ケイ酸マグネシウム８５重量％〜９０重量％、パルプ５重量％〜１０重量％、ガラス繊維５重量％、及び微量の有機バインダーから構成され、不燃性かつ防炎性でガスバーナーの炎にかざしても炎が貫通することなく形状を維持することができ、防炎１級の認定を受けているものである。なお、「不燃紙」としては、水酸化アルミニウムを主成分としてなる不燃紙を用いることもできる。
【００２７】
また、「不燃ボード」とは、ノンアスベストの天然鉱物である含水ケイ酸マグネシウムを主成分とする無機質ボードであり、具体的には含水ケイ酸マグネシウム８５重量％〜９０重量％、パルプ５重量％〜１０重量％、ガラス繊維５重量％、及び微量の有機バインダーから構成され、不燃性かつ防炎性で、厚さが１ｍｍの場合でもガスバーナーの炎にかざしても炎が貫通することなく形状を維持するものであり、防炎１級の認定を受けているものである。しかも可撓性も有しており、不燃断熱性パネルに撓み力が掛かっても折れたりしない。
【００２８】
かかる構造の不燃断熱性パネルは、外部から炎等によって加熱された場合でも、鋼板とフォーム材の間の不燃紙及び／または薄い不燃ボードが含水ケイ酸マグネシウムを主成分とするセラミックスからなるため熱伝導率が小さく、断熱層となって外部からの熱の伝達を遅らせることによって内部のフォーム材の燃焼が遅らせられ抑えられて、ＩＳＯ−５６６０に基づく発熱試験において不燃性を確保することができる。
【００２９】
また、フェノールフォーム、スチレンフォーム（発泡スチロール）、ウレタンフォーム、イソシアヌレートフォーム等のフォーム材は断熱性に優れているので、不燃断熱性パネル全体として十分な断熱性を確保することができる。更に、薄い鋼板と軽いフォーム材の間に不燃紙を挟んだだけの構造であるため、製造が容易であり軽量である。なおかつ、薄い鋼板で表裏が覆われているため十分な強度を有しており、長尺物でも大きく撓んだり折れ曲がったりすることがない。
【００３０】
このようにして、建築基準法に基づく不燃性及び断熱性を容易に確保することができ、軽量で施工し易く、かつ強度を有しており取扱いが容易で安価な不燃断熱性パネルとなる。
【００３１】
請求項３の発明にかかる不燃断熱性パネルは、板状のフォーム材の両面を薄い鋼板で挟んでなる不燃断熱性パネルであって、板状のフォーム材の両面の全面に不燃紙及び／または薄い不燃ボードを貼り付けてその上から加熱発泡性の無機バインダーを塗布して乾燥した後に、または前記板状のフォーム材の両面の全面に加熱発泡性の無機バインダーを塗布して乾燥した後にその上から不燃紙及び／または薄い不燃ボードを貼り付けて、更にその上から薄い鋼板を全面に接着してなる。
【００３２】
かかる構造の不燃断熱性パネルは、外部から炎等によって加熱された場合でも、鋼板とフォーム材の間の加熱発泡性の無機バインダーが発泡して断熱性の発泡層が形成され、熱が鋼板の裏面からフォーム材に伝達されるのを遅らせ、更に鋼板とフォーム材の間の不燃紙及び／または薄い不燃ボードが含水ケイ酸マグネシウムを主成分とするセラミックスからなるため熱伝導率が小さく、断熱層となって外部からの熱の伝達を遅らせることによって、内部のフォーム材の燃焼が遅らせられ抑えられて、ＩＳＯ−５６６０に基づく発熱試験において、より容易に不燃性を確保することができる。
【００３３】
また、フェノールフォーム、スチレンフォーム（発泡スチロール）、ウレタンフォーム、イソシアヌレートフォーム等のフォーム材は断熱性に優れているので、不燃断熱性パネル全体として十分な断熱性を確保することができる。更に、薄い鋼板と軽いフォーム材の間に、加熱発泡性の無機バインダーと不燃紙及び／または薄い不燃ボードを挟んだだけの構造であるため、製造が容易であり軽量である。なおかつ、薄い鋼板で表裏が覆われているため十分な強度を有しており、長尺物でも大きく撓んだり折れ曲がったりすることがない。
【００３４】
このようにして、建築基準法に基づく不燃性及び断熱性をより容易に確保することができ、軽量で施工し易く、かつ強度を有しており取扱いが容易で安価な不燃断熱性パネルとなる。
【００３５】
請求項４の発明にかかる不燃断熱性パネルにおいては、薄い不燃ボードの厚さが０．８ｍｍ〜１．２ｍｍの範囲内である。このように１ｍｍ前後の薄い不燃ボードであるため、請求項２または請求項３に記載の効果に加えて軽量であり、強度も柔軟性も有しており取扱いや施工がより容易である。
【００３６】
このようにして、建築基準法に基づく不燃性及び断熱性を容易に確保することができ、軽量で施工し易く、かつ強度を有しており取扱いが容易で安価な不燃断熱性パネルとなる。
【００３７】
請求項５の発明にかかる不燃断熱性パネルは、加熱発泡性の無機バインダーの塗布厚さは加熱発泡性の無機バインダーの固形分で５０ｇ／ｍ2 〜２００ｇ／ｍ2の範囲内である。本発明者は、加熱発泡性の無機バインダーの塗布厚さの最適範囲について、鋭意実験研究を重ねた結果、無機バインダーの固形分で５０ｇ／ｍ2 〜２００ｇ／ｍ2の範囲内である場合に最も適切な効果が得られることを見出し、この知見に基づいて本発明を完成させたものである。
【００３８】
即ち、加熱発泡性の無機バインダーの塗布厚さが無機バインダーの固形分で５０ｇ／ｍ2未満である場合には、塗布厚さが薄くて加熱発泡時における断熱効果が十分に発揮できず、一方加熱発泡性の無機バインダーの塗布厚さが無機バインダーの固形分で２００ｇ／ｍ2を超える場合には、塗布厚さが厚くて不燃断熱性パネルの呼吸性が悪くなってしまう。
【００３９】
このようにして、建築基準法に基づく不燃性及び断熱性を容易に確保することができ、軽量で施工し易く、かつ強度を有しており取扱いが容易で安価な不燃断熱性パネルとなる。
【００４０】
請求項６の発明にかかる不燃断熱性パネルにおいては、加熱発泡性の無機バインダーはアルカリケイ酸塩水溶液にマイカ、バーミキュライト、セピオライト、水酸化アルミニウム、水酸化マグネシウム、のいずれかを混合してなる。
【００４１】
かかる無機バインダーが加熱されると、マイカに吸着された水分、層状構造のバーミキュライトの層間に吸着された水分、セピオライト、水酸化アルミニウム、水酸化マグネシウムに吸着された水分が蒸発して水蒸気になるとともに、アルカリケイ酸塩が溶融して発生した水蒸気を包み込んで、多数の泡からなる発泡層が形成される。このようにして断熱性の発泡層が形成され、熱がフォーム材に伝達されるのを遅らせるため、内部のフォーム材の燃焼が遅らせられ抑えられて、ＩＳＯ−５６６０に基づく発熱試験において不燃性を確保することができる。
【００４２】
ここで、アルカリケイ酸塩、マイカ、バーミキュライト、セピオライト、水酸化アルミニウム、水酸化マグネシウムはいずれも入手が容易であり、かつ安価であるために、低コストで加熱発泡性の無機バインダーを製造することができ、低コストで不燃断熱性パネルを製造することができる。
【００４３】
このようにして、建築基準法に基づく不燃性及び断熱性を容易に確保することができ、軽量で施工し易く、かつ強度を有しており取扱いが容易で、より安価な不燃断熱性パネルとなる。
【００４４】
請求項７の発明にかかる不燃断熱性パネルは、不燃紙または薄い不燃ボードの厚さは１００ｇ／ｍ2 〜１０００ｇ／ｍ2の範囲内である。不燃紙と薄い不燃ボードとは、製造方法は異なるが、ノンアスベストの天然鉱物である含水ケイ酸マグネシウムを主成分とする点で、組成については共通するものである。１００ｇ／ｍ2に近い薄い場合が不燃紙であり、それより厚くなって１０００ｇ／ｍ2に近づいた場合が薄い不燃ボードである。
【００４５】
本発明者は、不燃紙または薄い不燃ボードの厚さの最適範囲について、鋭意実験研究を重ねた結果、単位面積当たりの重量に換算して１００ｇ／ｍ2 〜１０００ｇ／ｍ2の範囲内である場合に最も適切な効果が得られることを見出し、この知見に基づいて本発明を完成させたものである。即ち、不燃紙（または薄い不燃ボード）の厚さが１００ｇ／ｍ2未満であると十分な断熱効果を得ることができず、一方、（不燃紙または）薄い不燃ボードの厚さが１０００ｇ／ｍ2を超えると必要以上の断熱効果が得られることになり、無駄に薄い不燃ボードを使用してコスト高となってしまう。したがって、不燃紙または薄い不燃ボードの厚さは、単位面積当たりの重量に換算して１００ｇ／ｍ2 〜１０００ｇ／ｍ2の範囲内であることが好ましい。
【００４６】
このようにして、建築基準法に基づく不燃性及び断熱性を容易に確保することができ、軽量で施工し易く、かつ強度を有しており取扱いが容易で安価な不燃断熱性パネルとなる。
【００４７】
請求項８の発明にかかる不燃断熱性パネルにおいては、薄い鋼板の厚さが０．４ｍｍ〜０．８ｍｍの範囲内である。本発明者は、請求項１乃至請求項７の構成において、薄い鋼板の厚さがどの程度の場合に最適な不燃断熱性パネルが得られるかについて、鋭意実験研究を重ねた結果、薄い鋼板の厚さが０．４ｍｍ〜０．８ｍｍの範囲内である場合に最も好ましい結果が得られることを見出し、この知見に基づいて本発明を完成させたものである。
【００４８】
即ち、薄い鋼板の厚さが０．４ｍｍ未満であると、製造される不燃断熱性パネルの強度がやや不足して、長尺物の場合には大きく撓んだりして取扱いがし難くなる。また、薄い鋼板の厚さが０．８ｍｍを超えると、製造される不燃断熱性パネル全体の重さがやや重くなって、やはり施工・取扱いがし難くなる。したがって、薄い鋼板の厚さは０．４ｍｍ〜０．８ｍｍの範囲内であることが好ましい。
【００４９】
このようにして、建築基準法に基づく不燃性及び断熱性を容易に確保することができ、軽量で施工し易く、かつ強度を有しており取扱いが容易で安価な不燃断熱性パネルとなる。
【００５０】
請求項９の発明にかかる不燃断熱性パネルにおいては、フォーム材がウレタンフォーム、スチレンフォーム、発泡スチロールのいずれかである。これらのフォーム材は、フェノールフォームやイソシアヌレートフォームといったフォーム材に比較して単位体積当たり・単位重量当たりの単価が安いため、不燃断熱性パネルをより低コストで製造することができる。
【００５１】
このようにして、建築基準法に基づく不燃性及び断熱性を容易に確保することができ、軽量で施工し易く、かつ強度を有しており取扱いが容易で、より安価な不燃断熱性パネルとなる。
【発明を実施するための最良の形態】
【００５２】
以下、本発明の実施の形態について、図面を参照しつつ説明する。
【００５３】
実施の形態１
まず、本発明の実施の形態１にかかる不燃断熱性パネルについて、図１を参照して説明する。図１（ａ）は本発明の実施の形態１にかかる不燃断熱性パネルの全体構成を示す斜視図、（ｂ）は部分拡大断面図である。
【００５４】
図１（ａ）に示されるように、本実施の形態１にかかる不燃断熱性パネル１は、板状のフォーム材としてのスチレンフォーム板３の表面及び裏面を、薄い鋼板としての亜鉛メッキ鋼板２で挟んだ構成を有している。更に詳しくは、図１（ｂ）に示されるように、スチレンフォーム板３の表面及び裏面の全面に加熱発泡性の無機バインダー４を塗布して乾燥し、その上から接着剤によって薄い亜鉛メッキ鋼板２を貼り付けたものである。亜鉛メッキ鋼板２の厚さは０．８ｍｍ、スチレンフォーム板３の厚さは約５０ｍｍである。
【００５５】
加熱発泡性の無機バインダー４としては、グランデックス（株）製の無機接着剤ＦＪ５１５を用いている。この無機接着剤ＦＪ５１５は、アモルファスシリカ、含水ケイ酸マグネシウム、水を主成分とする混合物であり、加熱発泡タイプの不燃性物質である。その他にも、加熱発泡性の無機バインダー４としては、グランデックス（株）製の無機接着剤ＦＪ５２１，ＦＪ５２３等を用いることができる。要するに、アルカリケイ酸塩水溶液にマイカ、バーミキュライト、セピオライト、水酸化アルミニウム、水酸化マグネシウム、のいずれかを混合してなる加熱発泡性の無機バインダーであれば、本発明の無機バインダー４として好適に用いることができる。
【００５６】
このような加熱発泡性の無機バインダー４をスチレンフォーム板３の表面に塗布する方法としては、スプレーガンを用いたスプレーコート、刷毛を用いた刷毛塗りコート、塗布ロールを用いたロールコート、スチレンフォーム板３の表面に無機バインダー４を流すフローコート、そして無機バインダー４液中にスチレンフォーム板３を浸漬するディッピング等の方法があるが、本実施の形態１においてはフローコートを行った後に、ロールコートを行うという二段階の塗布方法によって塗布した。
【００５７】
即ち、まずスチレンフォーム板３をベルトコンベアで移動させながら、ベルトコンベア上に設けられた樋から上述の無機バインダー４を流してスチレンフォーム板３の表面にかけてフローコートする。続いて、塗布ロールを用いて上述の無機バインダー４をスチレンフォーム板３の表面にロールコートする。これをスチレンフォーム板３の両面について実施することによって、十分な量の加熱発泡性の無機バインダー４がスチレンフォーム板３の両面に塗布される。無機バインダー４の合計塗布量は、片面について約４００ｇ／ｍ2 となるようにした。
【００５８】
そして、塗布された無機バインダー４が十分に乾燥した後に、エポキシ樹脂等の通常の接着剤をその上から全面に塗布して、薄い亜鉛メッキ鋼板２を接着している。なお、図１（ｂ）の拡大断面図においては、接着剤については図示省略している。
【００５９】
こうして作製した本実施の形態１にかかる不燃断熱性パネル１の不燃性について、ＩＳＯ−５６６０に基づいて、燃焼実験を行った。その結果、本実施の形態１にかかる不燃断熱性パネル１の総発熱量は２０分間で８．０ＭＪ／ｍ2 未満であり、不燃性の基準を満たしていた。
【００６０】
このようにして、本実施の形態１にかかる不燃断熱性パネル１においては、建築基準法に基づく不燃性及び断熱性を容易に確保することができ、軽量で施工し易く、かつ強度を有しており取扱いが容易で安価なものとなる。
【００６１】
実施の形態２
次に、本発明の実施の形態２にかかる不燃断熱性パネルについて、図２を参照して説明する。図２（ａ）は本発明の実施の形態２にかかる不燃断熱性パネルの全体構成を示す斜視図、（ｂ）は部分拡大断面図である。
【００６２】
図２（ａ）に示されるように、本実施の形態２にかかる不燃断熱性パネル６は、板状のフォーム材としてのウレタンフォーム板７の表面及び裏面を、薄い鋼板としての亜鉛メッキ鋼板２で挟んだ構成を有している。更に詳しくは、図２（ｂ）に示されるように、ウレタンフォーム板７の表面及び裏面の全面に、不燃性のノンアスベストの天然鉱物である含水ケイ酸マグネシウムを主成分とする無機質原紙である不燃紙８を接着剤で貼り付け、その上から薄い亜鉛メッキ鋼板２を接着剤によって貼り付けたものである。
【００６３】
より具体的には、不燃紙８は含水ケイ酸マグネシウム８５重量％〜９０重量％、パルプ５重量％〜１０重量％、ガラス繊維５重量％、及び微量の有機バインダーからなるものである。なお、かかる構成を有する不燃紙８の代わりに、水酸化アルミニウムを主成分としてなる不燃紙を用いることもできる。亜鉛メッキ鋼板２の厚さは０．８ｍｍ、ウレタンフォーム板７の厚さは約１００ｍｍである。なお、図２（ｂ）の拡大断面図においては、接着剤については図示省略している。
【００６４】
こうして作製した本実施の形態２にかかる不燃断熱性パネル６の不燃性について、ＩＳＯ−５６６０に基づいて、燃焼実験を行った。その結果、本実施の形態２にかかる不燃断熱性パネル６の総発熱量は２０分間で８．０ＭＪ／ｍ2 未満であり、不燃性の基準を満たしていた。
【００６５】
このようにして、本実施の形態２にかかる不燃断熱性パネル６においては、建築基準法に基づく不燃性及び断熱性を容易に確保することができ、軽量で施工し易く、かつ強度を有しており取扱いが容易で安価なものとなる。
【００６６】
実施の形態３
次に、本発明の実施の形態３にかかる不燃断熱性パネルについて、図３を参照して説明する。図３（ａ）は本発明の実施の形態３にかかる不燃断熱性パネルの全体構成を示す斜視図、（ｂ）は部分拡大断面図である。
【００６７】
図３（ａ）に示されるように、本実施の形態３にかかる不燃断熱性パネル１１は、板状のフォーム材としてのウレタンフォーム板１３の表面及び裏面を、薄い鋼板としてのステンレス鋼板１２で挟んだ構成を有している。更に詳しくは、図３（ｂ）に示されるように、ウレタンフォーム板１３の表面及び裏面の全面に、不燃性のノンアスベストの天然鉱物である含水ケイ酸マグネシウムを主成分とする厚さ１ｍｍの不燃ボード１４を接着剤で貼り付け、その上から薄いステンレス鋼板１２を接着剤によって貼り付けたものである。ステンレス鋼板１２の厚さは０．４ｍｍ、ウレタンフォーム板１３の厚さは約８０ｍｍである。なお、図３（ｂ）の拡大断面図においては、接着剤については図示省略している。
【００６８】
こうして作製した本実施の形態３にかかる不燃断熱性パネル１１の不燃性について、ＩＳＯ−５６６０に基づいて、燃焼実験を行った。その結果、本実施の形態３にかかる不燃断熱性パネル１１の総発熱量は２０分間で８．０ＭＪ／ｍ2 未満であり、不燃性の基準を満たしていた。
【００６９】
このようにして、本実施の形態３にかかる不燃断熱性パネル１１においては、建築基準法に基づく不燃性及び断熱性を容易に確保することができ、軽量で施工し易く、かつ強度を有しており取扱いが容易で安価なものとなる。
【００７０】
なお、上記実施の形態２及び本実施の形態３においては、それぞれ不燃紙８及び薄い不燃ボード１４を単独で用いた場合について説明したが、不燃紙８及び薄い不燃ボード１４を併用しても良い。この場合の不燃紙８及び薄い不燃ボード１４を貼り付ける順番は任意に選択することができる。即ち、板状のフォーム材としてのウレタンフォーム板１３の側から不燃紙８，薄い不燃ボード１４の順に貼り付けても良いし、薄い不燃ボード１４，不燃紙８の順に貼り付けても良い。更に、上記実施の形態２において、不燃紙８を複数枚重ねて貼り付けることもできる。
【００７１】
実施の形態４
次に、本発明の実施の形態４にかかる不燃断熱性パネルについて、図４を参照して説明する。図４（ａ）は本発明の実施の形態４にかかる不燃断熱性パネルの全体構成を示す斜視図、（ｂ）は部分拡大断面図である。
【００７２】
図４（ａ）に示されるように、本実施の形態４にかかる不燃断熱性パネル１６は、板状のフォーム材としてのウレタンフォーム板１８の表面及び裏面を、薄い鋼板としてのステンレス鋼板１２で挟んだ構成を有している。更に詳しくは、図４（ｂ）に示されるように、ウレタンフォーム板１８の表面及び裏面の全面に、不燃性のノンアスベストの天然鉱物である含水ケイ酸マグネシウムを主成分とする無機質原紙である不燃紙８を接着剤で貼り付け、その上から加熱発泡性の無機バインダー４を塗布して乾燥し、その上から接着剤によって薄いステンレス鋼板１２を貼り付けたものである。ステンレス鋼板１２の厚さは０．４ｍｍ、ウレタンフォーム板１８の厚さは約１００ｍｍである。なお、図４（ｂ）の拡大断面図においては、接着剤については図示省略している。
【００７３】
加熱発泡性の無機バインダー４としては、グランデックス（株）製の無機接着剤ＦＪ５１５を用いている。この無機接着剤ＦＪ５１５は、アモルファスシリカ、含水ケイ酸マグネシウム、水を主成分とする混合物であり、加熱発泡タイプの不燃性物質である。その他にも、加熱発泡性の無機バインダー４としては、グランデックス（株）製の無機接着剤ＦＪ５２１，ＦＪ５２３等を用いることができる。要するに、アルカリケイ酸塩水溶液にマイカ、バーミキュライト、セピオライト、水酸化アルミニウム、水酸化マグネシウム、のいずれかを混合してなる加熱発泡性の無機バインダーであれば、本発明の無機バインダー４として好適に用いることができる。
【００７４】
このような加熱発泡性の無機バインダー４を不燃紙８を貼り付けたウレタンフォーム板１８の表面に塗布する方法としては、スプレーガンを用いたスプレーコート、刷毛を用いた刷毛塗りコート、塗布ロールを用いたロールコート、不燃紙８を貼り付けたウレタンフォーム板１８の表面に無機バインダー４を流すフローコート、そして無機バインダー４液中に不燃紙８を貼り付けたウレタンフォーム板１８を浸漬するディッピング等の方法があるが、本実施の形態４においては、上記実施の形態１と同様に、フローコートを行った後に、ロールコートを行うという二段階の塗布方法によって塗布した。
【００７５】
こうして作製した本実施の形態４にかかる不燃断熱性パネル１６の不燃性について、ＩＳＯ−５６６０に基づいて、燃焼実験を行った。その結果、本実施の形態４にかかる不燃断熱性パネル１６の総発熱量は２０分間で８．０ＭＪ／ｍ2 未満であり、不燃性の基準を満たしていた。
【００７６】
このようにして、本実施の形態４にかかる不燃断熱性パネル１６においては、建築基準法に基づく不燃性及び断熱性を容易に確保することができ、軽量で施工し易く、かつ強度を有しており取扱いが容易で安価なものとなる。
【００７７】
本実施の形態４においては、フォーム材としてのウレタンフォーム板１８の両面に、まず不燃紙８を貼り付け、その上から加熱発泡性の無機バインダー４を塗布するという構造にしているが、ウレタンフォーム板１８の両面にまず加熱発泡性の無機バインダー４を塗布して乾燥し、その上から接着剤によって不燃紙８を貼り付けても良い。また、不燃紙８の代わりに薄い不燃ボード１４を貼り付けても良いし、不燃紙８と薄い不燃ボード１４とを両方とも用いることもできる。
【００７８】
この場合の加熱発泡性の無機バインダー４、不燃紙８、薄い不燃ボード１４の重ねる順番は任意に選択することができる。即ち、ウレタンフォーム板１８に近い側から、無機バインダー４，不燃紙８，薄い不燃ボード１４の順に積層しても良いし、無機バインダー４，薄い不燃ボード１４，不燃紙８の順に積層しても良いし、不燃紙８，無機バインダー４，薄い不燃ボード１４の順に積層しても良いし、薄い不燃ボード１４，無機バインダー４，不燃紙８の順に積層しても良いし、不燃紙８，薄い不燃ボード１４，無機バインダー４の順に積層しても良いし、薄い不燃ボード１４，不燃紙８，無機バインダー４の順に積層しても良い。
【００７９】
上記各実施の形態においては、薄い鋼板として厚さ０．８ｍｍの亜鉛メッキ鋼板または厚さ０．４ｍｍのステンレス鋼板を用いた場合について説明したが、その他の鋼板を用いても良いし、厚さも０．４ｍｍ，０．８ｍｍに限られるものではない。
【００８０】
また、上記各実施の形態においては、フォーム材として厚さ約５０ｍｍのスチレンフォーム板３，厚さ約１００ｍｍのウレタンフォーム板７，厚さ約８０ｍｍのウレタンフォーム板１３及び厚さ約１００ｍｍのウレタンフォーム板１８を用いた場合について説明したが、フェノールフォームやイソシアヌレートフォームを始めとするその他のフォーム材を用いることもできるし、厚さも必要な断熱性に応じて自在に設定することができる。
【００８１】
本発明を実施するに際しては、不燃断熱性パネルのその他の部分の構成、形状、厚さ、数量、材質、大きさ、接続関係、製造方法等についても、上記各実施の形態に限定されるものではない。
【図面の簡単な説明】
【００８２】
【図１】図１（ａ）は本発明の実施の形態１にかかる不燃断熱性パネルの全体構成を示す斜視図、（ｂ）は部分拡大断面図である。
【図２】図２（ａ）は本発明の実施の形態２にかかる不燃断熱性パネルの全体構成を示す斜視図、（ｂ）は部分拡大断面図である。
【図３】図３（ａ）は本発明の実施の形態３にかかる不燃断熱性パネルの全体構成を示す斜視図、（ｂ）は部分拡大断面図である。
【図４】図４（ａ）は本発明の実施の形態４にかかる不燃断熱性パネルの全体構成を示す斜視図、（ｂ）は部分拡大断面図である。
【符号の説明】
【００８３】
１，６，１１，１６  不燃断熱性パネル
２，１２  薄い鋼板
３，７，１３，１８  板状のフォーム材
４  無機バインダー
８  不燃紙
１４  薄い不燃ボード
【図１】
2008095289.tif 000003
【図２】
2008095289.tif 000004
【図３】
2008095289.tif 000005
【図４】
2008095289.tif 000006